(57)【要約】本発明は、熱伝導性の増加のために処方されたプラスチック材料から作製される、マイクロタイタープレートのようなマルチウェル容器である。好ましい実施形態において、このプラスチック材料は、環状ポリオレフィン、シンジオタクチックポリスチレン、ポリカーボネート、もしくは液晶ポリマーの熱伝導性処方物であり、１３０℃を超える融点を有する、そして、非常に低い強度の蛍光特性を提示する。伝導性カーボンブラックのよう伝導性媒体は、熱伝導性を向上させるために約５重量％でプラスチック材料の処方物中に含まれる。
2005502891.tif 000002
【特許請求の範囲】
【請求項１】
マルチウェルサンプルプレートであって、以下：
熱伝導性プラスチックから製造される本体であって、その上に形成された複数のウェルを備える、本体
を備え、
ここで、該熱伝導性プラスチックは、(ａ)環状ポリオレフィン、シンジオタクチックポリスチレン、ポリカーボネートおよび液晶ポリマーからなる群より選択されるポリマー;および(ｂ)熱伝導性フィラー
を含む、マルチウェルサンプルプレート。
【請求項２】
前記熱伝導性フィラーがカーボンブラックである、請求項１に記載の装置。
【請求項３】
前記熱伝導性プラスチックが少なくとも約５％の前記熱伝導性フィラーを含む、請求項１に記載の装置。
【請求項４】
前記熱伝導性プラスチックが約５％〜約１５％の前記熱伝導性フィラーを含む、請求項３に記載の装置。
【請求項５】
前記熱伝導性プラスチックが熱伝導性セラミックフィラーをさらに含む、請求項１に記載の装置。
【請求項６】
前記熱伝導性セラミックフィラーが窒化ホウ素フィラーである、請求項５に記載の装置。
【請求項７】
前記熱伝導性プラスチックが、約１０％〜約５０％の前記熱伝導性セラミックフィラーを含む、請求項５に記載の装置。
【請求項８】
前記熱伝導性プラスチックがポリマー性界面活性剤をさらに含む、請求項１に記載の装置。
【請求項９】
前記ポリマー性界面活性剤がフッ化合成原油に基づいたポリマー添加物である、請求項８に記載の装置。
【請求項１０】
前記熱伝導性プラスチックが、約０．５％〜約２．５％の前記ポリマー性界面活性剤を含む、請求項８に記載の装置。
【請求項１１】
少なくとも３８４ウェルを備える、請求項１に記載の装置。
【請求項１２】
少なくとも１５３６ウェルを備える、請求項５に記載の装置。
【請求項１３】
３４５６ウェルを備える、請求項１２に記載の装置。
【請求項１４】
底面をさらに備え、そして、前記プレートの底面に組み入れられた伝導性金属の平面部分を備える、請求項１に記載の装置。
【請求項１５】
前記伝導性金属が銅である、請求項１４に記載の装置。
【請求項１６】
前記伝導性金属がブラスである、請求項１４に記載の装置。
【請求項１７】
前記伝導性金属の平面部分が少なくとも約１０ミルの厚さを有する、請求項１４に記載の装置。
【請求項１８】
前記伝導性金属の平面部分が約１０ミル〜約１５ミルの厚さを有する、請求項１４に記載の装置。
【請求項１９】
前記プレートが底面をさらに備え、および該プレートの底面に取り付けられる熱伝導性可塑性複合材料、請求項１に記載の装置。
【請求項２０】
請求項１に記載の装置。前記プレートが底面をさらに備え、そして該プレートの底面が。伝導性金属の平面層ともに金属被覆される、請求項１に記載の装置。
【請求項２１】
前記伝導性金属が銅である、請求項２０に記載の装置。
【請求項２２】
前記伝導性金属がブラスである、請求項２０に記載の装置。
【請求項２３】
透明な蓋部分をさらに備える、請求項１に記載の装置。
【請求項２４】
前記蓋部分が、ポリカーボネート、ポリプロピレンおよび環状オレフィンからなる群より選択されるポリマーから形成される、請求項２３に記載の装置。
【請求項２５】
インジケーターとして、前記プレート上に埋め込まれたポリマーの蛍光グレードをさらに備える、請求項１に記載の装置。
【請求項２６】
前記熱伝導性プラスチックが約４０％〜約８０％の前記ポリマーを含む、請求項１に記載の装置。
【請求項２７】
前記熱伝導性プラスチックが、約４０％〜約８０％環状ポリオレフィン、約１．５％〜約７．５％伝導性カーボンブラック、約１０％〜約５０％の熱伝導性セラミックフィラーおよび約０．５％〜約２．５％のポリマー性界面活性剤を含む、請求項１に記載の装置。
【請求項２８】
前記熱伝導性プラスチックが、約７６．５％環状ポリオレフィン、約３．０％伝導性カーボンブラック、約２０．０％の熱伝導性セラミックフィラーおよび約０．５％ポリマー性界面活性剤を含む、請求項１に記載の装置。
【請求項２９】
前記熱伝導性セラミックフィラーが窒化ホウ素フィラーである、請求項２８に記載の装置。
【請求項３０】
前記ポリマー性界面活性剤がフッ化合成原油に基づいたポリマー添加物である、請求項２８に記載の装置。
【請求項３１】
マルチウェルサンプルプレートであって、以下：
本体であって、その上に複数のウェルおよび底面を備える、本体
を備え、
熱伝導性の増大のために該プレートの底面に組み込まれた伝導性材料の平面部分をさらに備える、
マルチウェルサンプルプレート。
【請求項３２】
前記伝導性金属が銅である、請求項３１に記載の装置。
【請求項３３】
前記伝導性金属がブラスである、請求項３１に記載の装置。
【請求項３４】
前記伝導性金属の平面部分が少なくとも１０ミルの厚さを有する、請求項３１に記載の装置。
【請求項３５】
マルチウェルサンプルプレートであって、以下：
本体であって、その上に形成された複数のウェルおよび底面を備える、本体
を備え、
熱伝導性の増大のために該プレートの底面に金属被覆された伝導性金属の平面層をさらに備える、マルチウェルサンプルプレート。
【請求項３６】
前記伝導性金属が銅である、請求項３５に記載の装置。
【請求項３７】
前記伝導性金属がブラスである、請求項３５に記載の装置。
【請求項３８】
マルチウェルサンプルプレートであって、以下：
熱伝導性プラスチックから製造される本体であって、その上に複数のウェルを備え、ここで、該熱伝導性プラスチックが少なくとも約０．５％のポリマー性界面活性剤を含む、
マルチウェルサンプルプレート。
【請求項３９】
前記ポリマー性界面活性剤が、フッ化合成原油に基づいたポリマー添加物である、請求項３８に記載の装置。
【請求項４０】
前記熱伝導性プラスチックが、約０．５％〜約２．５％の前記ポリマー性界面活性剤を含む、請求項３８に記載の装置。
【発明の詳細な説明】
【技術分野】
【０００１】
(発明の背景）
(発明の分野）
本発明は、マルチウェル容器に関し、そして、より具体的には、熱伝導性材料から成形される、マイクロタイタープレートのようなマルチウェル容器に関する。
【背景技術】
【０００２】
（関連技術）
マルチウェル容器（例えば、マイクロタイタープレート）は、製薬産業における生物学的サンプルおよび化学的サンプルの、貯蔵、処理および試験のために使用される。従来、生物学的活性について薬剤をスクリーニングすることが、試験されるべき少量の化合物を、液体形態または固体形態で、マイクロタイタープレート中に形成される複数のウェルに中に置くことによって達成される。次いで、この化合物は、目的の標的（例えば、酵素またはレセプターのような精製タンパク質あるいは細胞全体または非生物学的に誘導された触媒）に曝露される。次いで、その標的とのその試験化合物の相互作用は、放射化学的、分光学的、または蛍光定量的に測定され得る。蛍光測定技術において、所定波長の光が、マイクロタイタープレートのウェル中にあるサンプルに対して指向され、その光の一部分がサンプルによって吸収され、そして異なる波長（代表的にはより長い波長）で再放射されて、次いで、その波長が測定され得る。
【０００３】
多くの例において、温度制御環境が、化合物の完全性を保持し、または温度が制御パラメータである実験を実施するために必要とされる。しばしば、加熱工程および／または冷却工程が、温度の正確な制御とともに必要とされる。そのサンプルの温度がどれほど速く変化され得るか、およびそのサンプル温度の一様性が、再現性がありかつ信頼性のある結果が取得されることを確実にするためには重要である。代表的なアプローチは、循環する媒体（例えば、水または空気）を加熱および／または冷却することであり、この循環する媒体は、サンプルを保持する容器に作用し、その後、このサンプル自体が所望の加熱過程および／または冷却過程に供される。米国特許第５，５０４，００７号;同第５，５７６，２１８号;および同第５，５０８，１９７号は、例えば、温度制御流体がサンプル温度を調節するために使用される熱循環システムを開示する。あるいは、米国特許第５，１８７，０８４号;同第５，４６０，７８０号;および同第５，４５５，１７５号は、例えば、加熱された空気および冷却された空気が、サンプル温度を制御するために使用される熱循環システムを開示する。試験化合物の温度循環はまた、通常、反応媒体を保持する容器と迅速に加熱および冷却されるヒーティングブロックとの間の接触を介して達成される。例えば、冷却されたかまたは加熱された金属ブロック（例えば、米国特許第５，５２５，３００号に記載されるような金属ブロック）が、薄い壁のプラスチックのマイクロタイタープレートと接触するような配置される。
【発明の開示】
【発明が解決しようとする課題】
【０００４】
しかし、従来型のプラスチックマイクロタイタープレートの低い熱伝導性は、不整合な加熱および冷却、サンプルの間の温度の非一様性およびサンプルが熱的に循環され得る速度すなわち応答時間の限界を生じる。マイクロタイタープレートの形成において一般的に使用されるポリスチレン材料の熱伝導性は約０．２Ｗ／ｍ・Ｋである。従って、必要とされるものは、高い熱伝導性を有し、複数のウェルの容器の中の温度の迅速で、一様であり、かつ一貫した制御を可能にするマクロタイタープレートである。
【課題を解決するための手段】
【０００５】
（発明の要旨）
本発明は、熱伝導性の増加のために処方されたプラスチック材料から作製される、マイクロタイタープレートのようなマルチウェル容器であって、これは、加熱された表面から評価されるべき化合物を含むウェルへの熱伝達を増大する。このより高い熱伝導性は、高速度でかつそのプレートの表面に通ってより一様に、このプレートが加熱および冷却されることを可能にする。本発明は、分析のために熱循環システムを使用し、かつプラスチックプレートに亘るヒータシステムから熱が伝達することを必要とする任意のシステムとともに機能する。
【０００６】
具体的には、このプラスチック材料は、環状ポリオレフィン、シンジオタクチックポリスチレン、ポリカーボネート、もしくは液晶ポリマーまたは１３０℃を超える融点を有する、関連技術分野の当業者にとって公知の他のプラスチック材料の任意のものであり得、ＵＶ光線に対して曝されたときに非常に低い固有の蛍光特性を提示する。伝導性媒体（例えば、伝導性カーボンブラックまたは関連技術分野の当業者において公知である他の伝導性フィラー）は、熱伝導性を増加するために約３重量％以上でプラスチック材料の処方物中に含まれる。熱伝導性セラミックフィラーおよび／またはポリマー性界面活性剤はまた、性能を増大させるためにその処方物に添加され得る。
【０００７】
好ましい実施形態において、本マルチウェル容器は、熱伝導性グレードの環状ポリオレフィンから作製される。この熱伝導性グレードの環状ポリオレフィンは、市販のポリマーと市販の伝導性カーボンブラック、熱伝導性セラミックフィラーとポリマー性界面活性剤とを合わせることによって作製され得る。好ましくは、この伝導性グレード処方物は、約４０％〜約８８％ポリマー、約１.５％〜約７．５％伝導性カーボンブラック、約１０％〜約５０％熱伝導性セラミックフィラーおよび約０．５％〜約２.５％ポリマー性界面活性剤を含む。このような処方物によって、処理しやすさ、熱伝導性、寸法の安定性、および化学的耐性（特に、ジメチルスルホキシド（ＤＭＳＯ）に対するもの）の最良の組合せが提供される。
【０００８】
ポリマー性界面活性剤が０．５％以上の濃度で使用される処方物において、このプレート材料は、少なくとも９０％までタンパク質の結合効果を低減することが示された。本発明の代替的実施形態において、ポリマー性界面活性剤は、従来型プレート処方物における加工助剤として０．５％以上の濃度で添加され得、タンパク質の結合を低減し得る。
【０００９】
熱伝導性の増大のために、本発明はまた、伝導性および平面度を部分に与えるためにそのプレートの平坦な底面に取り付けられている、銅、ブラスまたは関連分野の当業者に公知の他の伝導性材料の平面部分を備え得る。あるいは、加熱された表面と連絡しているプレートの平坦な底面は、銅、ブラスまたは関連分野の当業者に公知の他の伝導性材料（好ましくは、可撓性材料）の平坦な層で金属被覆されるかまたはコーティングされ得る。
【００１０】
本発明は、そのプレートに対して超音波溶接されてもされなくともよい透明な蓋部分を備え得る。この透明な蓋部分は、ポリカーボネート、ポリプロピレン、環状ポリオレフィンまたは関連する分野における当業者にとって公知の他のプラスチック材料から作製され得るかまたは所望の障壁特性を備える２以上の透明な材料から作製される多層フィルムから作製され得る。好ましい実施形態において、サンプルの感知および測定は、光学的に透明なカバーを介して実施される。
【００１１】
別の実施形態において、蛍光グレードのポリマー（例えば、蛍光色素を用いて調製されたエポキシ）は、プレートの特定の位置で包埋され得、その試験装置における光線が作動しているときを示すのを補助する。このインジケーターは、射出成形後の第２の操作によって各プレート上に配置され得るかまたはそのプレートを形成する間にインサート成形することによってなされ得る。
【００１２】
（本発明の詳細な説明）
本発明は、マルチウェル容器に関し、そして、より具体的には、熱伝導性材料から成形される、マイクロタイタープレートのようなマルチウェル容器に関する。本発明は、熱伝導性の増加のために処方されたプラスチック材料から作製される、マルチウェル容器であって、これは、加熱された表面から評価されるべき化合物を含むウェルへの熱伝達を増大する。
【００１３】
本発明のさらなる特徴および利点、ならびに本発明の種々の実施形態の構造および操作が、添付の図面を参照しつつ以下に詳細に説明される。本発明は、本明細書中に記載される具体的な実施形態に限定されないことが留意される。このような実施形態は、単に例示目的で本明細書中で提示される。本明細書中に含まれる教示に基づくと、さらなる実施形態は、関連分野の当業者にとって明らかである。
【００１４】
要素が最初に現れる図面は、代表的には、対応する参照番号の最も左の数字によって、示される。
【００１５】
本発明は、熱伝導性の増大のために処方されたプラスチック材料から作製されるマイクロタイタープレートのようなマルチウェル容器である。図１Ａは、本発明に従った、例示的なマルチウェル容器またはマイクロタイタープレート１１０の上面図を示す。図１Ｂは、図１Ａにおける線Ｂ−Ｂに沿ってとった、マイクロタイタープレート１１０の断面図を例示する。図２は、図１Ａにおける線Ａ−Ａに沿ってとったマイクロタイタープレート１１０の断面図を例示する。
【００１６】
マイクロタイタープレート１１０は、支持構造体すなわち本体１１２、および試験サンプルを保持するための、本体上に形成された複数のウェル１１４を備える。本発明のマルチウェルマイクロタイタープレート１１０は、（図５において示されるような）３８４以上の個々のウェル１１４、好ましくは、（図６に示されるような）１５３６ウェルまたはそれより多く（例えば、３４５６ウェル）のアレイを有するが、これはまた、３８４ウェル未満（例えば、９６ウェル）を伴うマルチウェルアレイにも関し得る。図３において示されるように、各ウェル１１４は、好ましくは、本体１１２の部分として形成される、ウェル底部３１０、および同様に本体１１２の部分として形成され得る直立型円柱状壁３２０を備える。ウェル底部３１０のアレイは、共通の平面上に位置する。関連分野の当業者によって明らかなように、ウェル底部３１０は、所望のように、透明であっても不透明であってもよく、そして、関連分野の当業者によって明らかなように、ウェル底部３１０は、所望のように、壁３２０とともに、その中配置されるサンプルを吸収するように適合された表面が少なくとも部分的に提供される得る。１実施形態において、マルチウェル容器１１０は、光学的に透明なウェル底部３１０を備え、このことは、光学的に透明なウェル底部３１０を介したサンプルの感知および測定を可能にする。しかし、液体シチレーション計数について、ならびにＲＩＡおよび蛍光アッセイまたはりん光アッセイにとって、不透明材料のウェル底部底部３１０を形成することが所望され得る。図７は、本発明に適合する、例示的なマルチウェル容器またはマイクロタイタープレート１１０の底面斜視図を示す。示されるように、プレート１１０には、平坦な底部７００が提供される。以下で議論されように、好ましい実施形態において、サンプルの感知および測定は、光学的に透明なカバーを介して実施される。
【００１７】
好ましい実施形態において、ウェル１１４は、容積にして２〜５μｌであり、そして形状においては、テーパー状の円柱形である。好ましくは、本発明のマイクロタイタープレート１１０は、フットプリント、プレート高さおよびウェル位置に関して、Ｓｏｃｉｅｔｙ  ｆｏｒ  Ｂｉｏｍｏｌｅｃｕｌａｒ  Ｓｃｒｅｅｎｉｎｇ(ＳＢＳ）によって提唱されたマクロプレート仕様（本明細書中で全体が参考として援用される）に従って作製され、プレートが既存の利用可能な自動化装置において使用されることを可能にする。例えば、このＳＢＳは、３８４ウェルマイクロプレートは、１６行×２４列として配置されるべきであり、そして、１５３６ウェルマイクロプレートは、３２行×４８列で配置されるべきであるとしている。
【００１８】
提唱されてたＳＢＳ標準に従って、ベースフットプリントの外側の寸法は、長さ約１２７．７６  ｍｍ(５．０２９９インチ)かつ幅約８５．４８  ｍｍ(３．３６５４インチ)であるべきである。このフットプリントは、連続し、そして、プレートのベースの周りで遮られるべきでない。プレート底部のつばの部分の４つの外側コーナー部分は、外側に対して半径約３.１８ｍｍ(０．１２５２インチ）であるコーナー半径を有する。プレート全体の高さは、約０．５６５０インチであるべきである。
【００１９】
提唱されたＳＢＳ標準に従うと、３８４ウェルのマイクロプレートについて、このプレートの左外側のエッジ部分とウェルの第１列の中心との間の距離は、約１２．１３ｍｍ(０．４７７６インチ)であるべきであり、かつ、引き続く列の各々は、そのプレートの左外側エッジからおよそさらに４．５ｍｍ(０.１７７２インチ)の距離であるべきである。さらに、このプレートの上部外側エッジとウェルの第１の行の中心との間の距離は、約８．９９ｍｍ(０．３５３９インチ)であるべきであり、かつ引き続く行の各々は、このプレートの上部外側エッジからおよそさらに４．５ｍｍ(０．１７７２インチ)の距離であるべきである。１５３６ウェルマイクロプレートについて、このプレートの左外側エッジとウェルの第１列の中心との間の距離は、約１１.００５ｍｍ(０．４３３３インチ)であるべきであり、そして、以下の列の各々は、そのプレートの左外側エッジからおよそさらに２．２５ｍｍ(０.０８８６インチ)の距離であるべきである。さらに、このプレートの上部外側エッジとウェルの第1行の中心との間の距離は、約７．８６５ｍｍ(０．３０９６インチ)であるべきであり、そして、以下の行の各々は、このプレートの上部外側エッジからおよそさらに２．２５ｍｍ(０．０８８６インチ)の距離であるべきである。
【００２０】
ＳＢＳ標準によって示唆されるように、プレート１１０のウェル１１４の上左のウェルは、識別可能な様式で（例えば、文字Ａまたは番号１がウェル１１４の左側に位置づけられるかまたはウェル１１４の上側に番号１が位置づけられるようにして）、マークされ得る。
【００２１】
本発明に従って、本体１１２およびウェル１１４は、熱伝導性の増大のために処方されたプラスチック材料から成形される。具体的には、このプラスチック材料は、環状ポリオレフィン、シンジオタクチックポリスチレン、ポリカーボネート、もしくは液晶ポリマーまたは１３０℃を超える融点を有する、関連技術分野の当業者にとって公知の他のプラスチック材料の任意のものであり得、ＵＶ光線に対して曝されたときに低蛍光を示す。伝導性媒体（例えば、伝導性カーボンブラックまたは関連技術分野の当業者において公知である他の伝導性フィラー）は、熱伝導性を増加するために約３重量％以上でプラスチック材料の処方物中に含まれる。熱伝導性をさらに増大させるために、熱伝導性セラミックフィラー（例えば、窒化ホウ素フィラーまたは関連分野の当業者にとって公知の他のセラミックフィラー）が、この書法物に添加され得る。
【００２２】
ポリマー性界面活性剤がまた、性能の向上のためにその処方物に添加され得る。本発明に従って、フッ化合成原油に基づくポリマー添加物（例えば、ＤｕＰｏｎｔ  Ｓｐｅｃｉａｌｔｙ  Ｃｈｅｍｉｃａｌｓ  Ｅｎｔｅｒｐｒｉｓｅ，Ｗｉｌｍｉｎｇｔｏｎ，ＤＥから市販されるＦｌｕｏｒｏｇｕａｒｄ（登録商標）ＰＣＡ）の様々な量での使用は、タンパク質結合を生じることが示されている。ポリマー性界面活性剤が０．５％以上の濃度で使用される処方物において、このプレート材料は、少なくとも９０％だけタンパク質の結合効果を減少させるように示されている。本発明の代替的実施形態において、本発明のポリマー性界面活性剤は、当業者にとって明らかであるように、タンパク質結合を減少させるために、従来型のプレート処方物における加工助剤として０．５％以上の濃度で添加され得る。
【００２３】
好ましい実施形態において、マルチウェル容器１１０は、熱伝導性グレードの環状ポリオレフィンから作製される。熱伝導性グレードの環状ポリオレフィンは、市販のポリマーと、市販の伝導性カーボンブラック、熱伝導性セラミックフィラーおよびポリマー性界面活性剤とを合わせることによって作製される。好ましくは、この伝導性グレード処方物は、約４０％〜約８８％ポリマー、約１．５％〜約７．５％伝導性カーボンブラック、約１０％〜約５０％熱伝導性セラミックフィラーおよび約０．５％〜約２．５％ポリマー性界面活性剤を含む。このような処方物は、処理可能性、熱伝導性、寸法安定性および化学的耐性（特に、ジメチルスルホキシド（ＤＭＳＯ）に対する化学耐性）の最良の組み合わせを提供する。
【００２４】
好ましい実施形態において、この伝導性グレード処方物は、約７６．５％環状ポリオレフィン(例えば、Ｔｏｐａｓ（登録商標）５０１３であって、これは、Ｔｉｃｏｎａ  ｏｆ  Ｓｕｍｍｉｔ，ＮＪから入手可能である）、３．０％伝導性カーボンブラック(例えば、Ｃｏｎｄｕｃｔｅｘ（登録商標）ＳＣ  Ｕｌｔｒａであって、これは、Ｃｏｌｕｍｂｉａｎ  Ｃｈｅｍｉｃａｌｓ  ｏｆ  Ｍａｒｉｅｔｔａ，ＧＡから入手可能である）、２０．０％熱伝導性窒化ホウ素フィラー(例えば、ＰｏｌａｒＴｈｅｒｍ（登録商標）ＰＴ１１０であって、これは、Ａｄｖａｎｃｅｄ  Ｃｅｒａｍｉｃｓ  ｏｆ  Ｌａｋｅｗｏｏｄ，ＯＨから入手可能である)および０.５％ポリマー性界面活性剤(例えば、Ｆｌｕｏｒｏｇｕａｒｄ（登録商標）ＰＣＡであって、これは、ＤｕＰｏｎｔ  Ｓｐｅｃｉａｌｔｙ  Ｃｈｅｍｉｃａｌｓ  Ｅｎｔｅｒｐｒｉｓｅ，Ｗｉｌｍｉｎｇｔｏｎ，ＤＥから入手可能である）を含む。
【００２５】
熱伝導性の増大のために、本発明はまた、部品に伝導性および平面度を与えるためのプレート１１０の平坦な底面７００に組み入れられた、銅、ブラス、または他の伝導性材料の平坦部分の（例えば、熱伝導性可撓性複合材料の平面部分）を含み得る。１実施形態において、図４にて示されるように、本発明のプレート１１０は、ツーショット成形熱プレート（ｔｗｏ  ｓｈｏｔ  ｍｏｌｄｅｄ  ｔｈｅｒｍｏ−ｐｌａｔｅ）であり、ここで、少なくとも１０ミル(０.２５４ｍｍ）、好ましくは、約１０〜約１５ミル(０.２５４〜０．３８１ｍｍ）の厚さを有する銅の平面部分４１０が、プレート１１０の底部に取り付けられて、高い伝導性の、平坦な表面を提供する。あるいは、本発明のプレート１１０は、成形され、次いで、熱源と連絡しているプレートの表面が、銅、ブラスまたは関連分野における当業者に公知の他の伝導性材料の平坦な層で金属被覆されるかまたは被覆され得る。このより高い熱伝導性によって、プレートがより迅速に昇温および冷却しそして、また、表面にわたってより一様にになることが可能とされる。
【００２６】
プレート１１０は、そのプレートに超音波溶接されてもされなくともよい透明な蓋部分４２０を備え得る。透明な蓋部分４２０は、ポリカーボネート、ポプロピレン、環状オレフィン、または関連分野の当業者にとって公知の他のプラスチック材料から作製され得るか、または、所望の特性を備える２以上の透明材料から作製される多層フィルムから作製され得る。好ましい実施形態において、サンプルの感知および測定は、光学的に透明なカバー４２０を通して実施される。
【００２７】
別の実施形態において、蛍光グレードのポリマー（例えば、フルオロセインのような蛍光色素を用いて調製されるエポキシ）は、そのプレート上の特定の位置で包埋され得、いつ試験装置の光線が効力を有するのかを示す一助となる。このインジケーターは、射出成形後の第２の操作によってプレートの各々の上に配置され得るか、またはそのプレートを形成している間にインサート成形されることによって成し遂げられ得る。例えば、マイクロタイタープレートの型（ｍｏｌｄ）は、陥凹部分で構築され得、その結果、蛍光材料のスラグがその後に、その陥凹部分でその形成されたプレートに挿入され得る。好ましい実施形態において、直径にして１／４インチ(６．３５  ｍｍ)の陥凹部分が、このプレートのフットプリントに形成される。
【００２８】
本発明のマイクロタイタープレートは、関連分野の当業者にとって明らかであるように、生物学的サンプルおよび化学的サンプルを保存、処理および試験する用途に適切である。例えば、本発明のマイクロタイタープレートは、米国特許第６，０２０，１４１号;同第６，０３６，９２０号;および同第６，２６８，２１８号（これらの全体が参考として本明細書中で援用される）に開示されるサーマルシフトアッセイシステムの構成要素として使用され得る。
【実施例】
【００２９】
（実施例１）
本発明に従うマイクロタイタープレートを、種々の量の伝導性カーボンブラックを使用してシンジオタクチックポリスチレン(Ｑｕｅｓｔｒａ（登録商標）；これは、Ｄｏｗ  Ｐｌａｓｔｉｃｓ  ｏｆ  Ｍｉｄｌａｎｄ，Ｍｉｃｈから入手可能である)の処方物から調製した。以下の表１において示されるように、熱伝導性の２．５倍の増大が、約５重量％の伝導性カーボンブラックの追加によって観察された。
【００３０】
約１０ミル（０．２５４ｍｍ）の厚さを有する銅の平面部分を、その後、種々の量の伝導性カーボンブラックを用いてそのプレートの底部に取り付けた。以下の表１に示されるように、０％伝導性カーボンブラックを有するマイクロタイタープレートと比較した際に、銅プレートの添加によって、約５Ｗ／ｍ・Ｋの熱伝導性の増大が、観察された。５重量％の伝導性カーボンブラックを有するマイロタイタープレートに銅プレートを加えると、熱伝導性の同様の増大が観察された。
【００３１】
１０重量％および１５重量％の伝導性カーボンブラックの添加についての熱伝導性値は、表１に示されるように、金属プレートを追加するかまたは追加することない場合でのそれらの観察から推定した。
【００３２】
【表１】
2005502891.tif 000003
【００３３】
（実施例２）
本発明に従うマイクロタイタープレートを、種々の量の伝導性カーボンブラックを加えた液晶ポリマー(ＬＣＰ)の処方物から作製した。以下の表２において示されるような、約５重量％の伝導性カーボンブラックの添加によって、２．５倍の熱伝導性の増大を観察した。
【００３４】
次いで、約１０ミル(０.２５４ｍｍ)の厚さを有する銅の平面部分を、種々の伝導性カーボンブラックを含むこのプレートの底部に取り付けた。０％伝導性カーボンブラックを有するマイクロタイタープレートと比較したときに、表２において示されるように、約５Ｗ／ｍ・Ｋの熱伝導性の増大が観察された。５重量％の伝導性カーボンブラックを有するマイクロタイタープレートに対して銅のプレートを添加したときに、同様の熱伝導性の増大が観察された。
【００３５】
１０重量％および１５重量％の伝導性カーボンブラックの添加について熱伝導性値は、表２に示されるように、金属プレートを添加するかまたは添加することない場合でのそれらの観察から推定した。
【００３６】
【表２】
2005502891.tif 000004
【００３７】
（実施例３）
種々の濃度の環状ポリオレフィン、伝導性カーボンブラックおよび窒化ホウ素伝導性フィラーを有する環状ポリオレフィンの処方物から、本発明に従うマイクロタイタープレートを調製した。以下の表３に示されるように、３．０重量％の伝導性カーボンブラックおよび２０．０重量％の伝導性セラミックフィラーの添加によって、１３倍の熱伝導性の増大が、観察された。
【００３８】
次いで、約１０ミル(０.２５４ｍｍ)の厚さを有する銅の平面部分を、このプレートの底部に取り付け、そして熱伝導性は各処方物について観察される。０％伝導性カーボンブラックを有するマイクロタイタープレートと比較したときに、銅プレートを追加したときに、表３において示されるように、約５Ｗ／ｍ・Ｋの熱伝導性の増大が観察された。３．０重量％の伝導性カーボンブラックおよび２０．０重量％の熱伝導性セラミックフィラーを有するマイクロタイタープレートに対して銅のプレートを添加したときに、同様の熱伝導性の増大が観察された。
【００３９】
１．５重量％の伝導性カーボンブラックおよび１０．０重量％の熱伝導性セラミックフィラーの添加、ならびに７．５重量％の伝導性カーボンブラックおよび５０．０重量％の熱伝導性セラミックフィラーの添加について熱伝導性値は、表３に示されるように、金属プレートを追加するかまたは追加することのない場合でのそれらの観察から推定した。
【００４０】
【表３】
2005502891.tif 000005
【００４１】
本発明の種々の実施形態がこれまで記載されてきたが、これらは、限定されることなく、例示のみによって提供されたものと理解されるべきである。従って、本発明の広さおよびその範囲は、上述の例示的な実施形態によって限定されるべきものでなく、添付の特許請求の範囲およびそれらの等価物によってのみ規定されるべきである。さらに、本明細書中で引用した全ての参考文献（雑誌記事あるいは要約、公開されたかまたはそれらに対応する米国または他国の特許出願、発行された米国または他国の特許、あるいは他の任意の参考文献を含む）が、その引用された文献中で提供される、全てのデータ、表、図、および文書を含め、それらの各々は、本明細書中で参考としてそれらの全体が援用される。
【００４２】
具体的な実施形態の上述した説明は、本発明の一般的な特性を完全に開示するものであって、そのため、他人は、当該分野の技術知見（本明細書中で引用された参考文献の内容も含む）を適用することによって、過度の実験することなく、本発明の一般的な概念を逸脱することなしに、種々の用途のためのこのような実施形態を容易に改変および／または適合することができる。従って、このような適用および改変は、本明細書中で提供された教示およびガイダンスをに基づいて、ここで開示された実施形態の等価物の意味および範囲のうちに包含されることが意図される。本明細書中の、文言および用語は、説明を目的とするものであって、限定するものではなく、その結果、その本明細書中の文言または用語は、当業者の知見と組み合わせて、本明細書中に提供された教示およびガイダンスの観点から、当業者によって理解されるものであることが理解されるべきである。
【００４３】
本発明は、以下の添付の図面を参照して説明される。
【図面の簡単な説明】
【００４４】
【図１Ａ】図１Ａは、本発明に従う、例示的マルチウェル容器、またはマイクロタイタープレートの上面図を示す。
【図１Ｂ】図１Ｂは、図１Ａに示される、線Ｂ−Ｂに沿ってとった、例示的なマイクロタイタープレート１１０の断面図を例示する。
【図２】図２は、図１Ａにおける線Ａ−Ａに沿ってとった例示的マイクロタイタープレート１１０の断面図を例示する。
【図３】図３は、図２に図示された例示的マイクロタイタープレートの部分の詳細図を例示する。
【図４】図４は、透明蓋部分およびプレートの底部に取り付けら得た伝導性材料の平面部分を備える本発明に従って、例示的マルチウェル容器またはマイクロタイタープレートの断面図を例示する。
【図５】図５は、３８４ウェルを有する本発明に従った、例示的なマルチウェル容器、またはマイクロタイタープレートの上面透視図を示す。
【図６】図６は、１５３６ウェルを有する本発明に従った、例示的なマルチウェル容器またはマイクロタイタープレートの上面図を例示する。
【図７】図７は、本発明に従った、マルチウェル容器、またはマイクロタイタープレートの底面透視図を示す。
【図３】
2005502891.tif 000006
【図４】
2005502891.tif 000007
【国際公開パンフレット】
2005502891.tif 000008
2005502891.tif 000009
2005502891.tif 000010
2005502891.tif 000011
2005502891.tif 000012
2005502891.tif 000013
2005502891.tif 000014
2005502891.tif 000015
2005502891.tif 000016
2005502891.tif 000017
2005502891.tif 000018
2005502891.tif 000019
2005502891.tif 000020
2005502891.tif 000021
2005502891.tif 000022
2005502891.tif 000023
2005502891.tif 000024
2005502891.tif 000025
2005502891.tif 000026
2005502891.tif 000027
2005502891.tif 000028
2005502891.tif 000029
2005502891.tif 000030
【国際調査報告】
2005502891.tif 000031